실시 예 1 , 3 ∼ 10 , 그리고 비 교예 1 및 2 에서 얻 은 감광성 수지 조성물 을 각각 사용 하 고 , 무 알칼리 유리 ( 두께 0 . 7 ㎜, 가로세로 5 cm × 10 cm , 코닝 제조 ) 상 에 스 포 이드 를 사용 하 여 5 방울 적하 시켰 다 . 이 때 , 감광성 수지 조성물 을 적하 시킨 후 , 무 알칼리 유리 상 에 폴리에틸렌 테레프탈 레이트 제 필름 막 을 깔 고 , 감광성 수지 조성물 을 무 알칼리 유리 와 폴리에틸렌 테레프탈 레이트 제 필름 막 사이 에 두 고 , 산소 경화 저해 를 무시 할 수 있 는 혐기 하 로 하 였 다 . 그 후 , 마스크 없이 전면 ( 前面 ) 으로부터 고압 수은 램프 ( ( 주 ) 오크 제작소 제조 16 mW HMW - 40 - 1 ) 를 사용 하 여 1000 mJ / ㎠ 의 광량 으로 자외선 조사 하 고 , 실시 예 2 에 기재 한 5 ) ( 최종 ) 가열 단계 ( PEB ) 를 실시 하 여 , 막 두께 130 ㎛ 의 경화 막 을 제조 하 였 다 .